(57)【特許請求の範囲】
【請求項１】
コアと、このコアの外側に位置する中間層と、この中間層の外側に位置するカバーとを備えており、このコアが、センターと、このセンターの外側に位置する包囲層とを有しているゴルフボールであって、
上記ゴルフボールの仮想球の体積に対する、上記コアの体積Ｖｅの比率が、７６％以上であり、
初荷重が９８Ｎであり終荷重が２９４Ｎである条件で測定された上記センターの圧縮変形量Ｃｏと、このセンターの直径Ｄｏとの比（Ｃｏ／Ｄｏ）が、０．０８５以上０．１３０以下であり、
初荷重が９８Ｎであり終荷重が２９４Ｎである条件で測定された上記コアの圧縮変形量Ｃｅと、このコアの直径Ｄｅとの比（Ｃｅ／Ｄｅ）が、０．０１５以上０．０２０以下であるゴルフボール。
【請求項２】
上記カバーのＪＩＳ−Ｃ硬度Ｈｃがセンターの中心のＪＩＳ−Ｃ硬度Ｈｏよりも小さい請求項１に記載のゴルフボール。
【請求項３】
上記センターの体積Ｖｏと上記コアの体積Ｖｅとの比（Ｖｏ／Ｖｅ）が０．０１以上０．１３以下である請求項２に記載のゴルフボール。
【請求項４】
上記カバーのＪＩＳ−Ｃ硬度Ｈｃが６５以下である請求項１から３のいずれいかに記載のゴルフボール。
【請求項５】
上記カバーの厚みが０．８ｍｍ以下である請求項１から４のいずれかに記載のゴルフボール。
【請求項６】
上記中間層のＪＩＳ−Ｃ硬度Ｈｍが９０以上である請求項１から５のいずれかに記載のゴルフボール。
【請求項７】
上記中間層の厚みが１．５ｍｍ以下である請求項１から６のいずれかに記載のゴルフボール。
【請求項８】
上記カバーが樹脂組成物からなり、加振周波数が１０Ｈｚであり温度が０℃である条件下で測定された上記樹脂組成物の剪断損失弾性率Ｇ”が、１．９５×１０７Ｐａ以下であり、
加振周波数が１０Ｈｚであり温度が０℃である条件下で測定された上記樹脂組成物の引張損失弾性率Ｅ”の、上記剪断損失弾性率Ｇ”に対する比（Ｅ”／Ｇ”）が、１．７６以上である請求項１から７のいずれかに記載のゴルフボール。
【請求項９】
上記カバーが樹脂組成物からなり、この樹脂組成物の基材の主成分が熱可塑性ポリウレタンである請求項１から８のいずれかに記載のゴルフボール。
【請求項１０】
上記熱可塑性ポリウレタンのポリオール成分が、数平均分子量が１５００以下であるポリテトラメチレンエーテルグリコールである請求項９に記載のゴルフボール。
【発明の詳細な説明】
【技術分野】
【０００１】
本発明は、ゴルフボールに関する。詳細には、本発明は、センター、包囲層、中間層及びカバーを備えたマルチピースゴルフボールに関する。
【背景技術】
【０００２】
ゴルフボールに対するゴルファーの最大の要求は、飛行性能である。ゴルファーは、ドライバー及びロングアイアンでのショットにおける飛行性能を重視する。飛行性能は、ゴルフボールの反発性能と相関する。反発性能に優れたゴルフボールが打撃されると、速い速度で飛行し、大きな飛距離が達成される。
【０００３】
大きな飛距離が達成されるには、適度な弾道高さが必要である。弾道高さは、スピン速度及び打ち出し角度に依存する。大きなスピン速度によって高い弾道を達成するゴルフボールでは、飛距離が不十分である。大きな打ち出し角度によって高い弾道を達成するゴルフボールでは、大きな飛距離が得られる。外剛内柔構造のコアが採用されることにより、
小さなスピン速度と大きな打ち出し角度とが達成されうる。
【０００４】
諸性能の達成の観点から、多層構造を有するゴルフボールが提案されている。特開平９−５６８４８号公報には、コア、内側カバー及び外側カバーからなるゴルフボールが開示されている。このコアは、芯と包囲層とからなる。
【０００５】
特開平１０−３２８３２６号公報には、内芯、包囲層、内側カバー及び外側カバーを備えたゴルフボールが開示されている。
【０００６】
特開２００１−１７５７５公報には、コア、包囲層、中間層及びカバーを備えたゴルフボールが開示されている。
【０００７】
特開２００２−２７２８８０公報には、コアとカバーとを備えたゴルフボールが開示されている。このコアは、センターと外部コア層とからなる。カバーは、内部カバー層と外部カバー層とからなる。
【０００８】
特開２００３−２０５０５２公報には、センター、中間層及びカバーを備えたゴルフボールが開示されている。
【０００９】
特開２００４−１３００７２公報には、コアとカバーとを備えたゴルフボールが開示されている。このコアは、３層構造を有する。
【００１０】
特開２００６−２８９０６５公報には、コアとカバーとを備えたゴルフボールが開示されている。このコアは、内層と外層とからなる。
【先行技術文献】
【特許文献】
【００１１】
【特許文献１】特開平９−５６８４８号公報
【特許文献２】特開平１０−３２８３２６号公報
【特許文献３】特開２００１−１７５７５公報
【特許文献４】特開２００２−２７２８８０公報
【特許文献５】特開２００３−２０５０５２公報
【特許文献６】特開２００４−１３００７２公報
【特許文献７】特開２００６−２８９０６５公報
【発明の概要】
【発明が解決しようとする課題】
【００１２】
ミドルアイアンショットは、パッティンググリーン上にゴルフボールを運ぶことが主目的である。このミドルアイアンショットでも、ドライバーショット及びロングアイアンショットと同様に、飛距離の大きなゴルフボールが有利である。
【００１３】
ミドルアイアンのロフト角は、ロングアイアンのそれよりも大きい。ミドルアイアンショットでは、ロングアイアンショットに比べ、スピン速度が大きい。ミドルアイアンショットの弾道は、高い。ミドルアイアンショットの弾道は、風の影響を受けやすい。特に、向かい風の場合に、飛距離が大幅に損なわれる。ミドルアイアンショットにおいて風の影響を受けにくいゴルフボールが望まれている。
【００１４】
ゴルファーは、ゴルフボールのスピン性能も重視する。バックスピンの速度が大きいと、ランが小さい。ゴルファーにとって、バックスピンのかかりやすいゴルフボールは、目標地点に静止させやすい。サイドスピンの速度が大きいと、ゴルフボールは曲がりやすい。ゴルファーにとって、サイドスピンのかかりやすいゴルフボールは、意図的に曲げやすい。スピンがかかりやすいゴルフボールは、コントロール性能に優れている。上級ゴルファーは、特にショートアイアンでのショットにおけるコントロール性能を重視する。
【００１５】
本発明の目的は、ミドルアイアンで打撃されたときの飛行性能に優れたゴルフボールの提供にある。本発明の更なる目的は、ショートアイアンで打撃されたときのコントロール性能に優れたゴルフボールの提供にある。
【課題を解決するための手段】
【００１６】
本発明に係るゴルフボールは、コアと、このコアの外側に位置する中間層と、この中間層の外側に位置するカバーとを備える。このコアは、センターと、このセンターの外側に位置する包囲層とを有する。ゴルフボールの仮想球の体積に対する、コアの体積Ｖｅの比率は、７６％以上である。初荷重が９８Ｎであり終荷重が２９４Ｎである条件で測定されたセンターの圧縮変形量Ｃｏと、このセンターの直径Ｄｏとの比（Ｃｏ／Ｄｏ）は、０．０８５以上０．１３０以下である。初荷重が９８Ｎであり終荷重が２９４Ｎである条件で測定されたコアの圧縮変形量Ｃｅと、このコアの直径Ｄｅとの比（Ｃｅ／Ｄｅ）は、０．０１５以上０．０２０以下である。
【００１７】
好ましくは、カバーのＪＩＳ−Ｃ硬度Ｈｃは、センターの中心のＪＩＳ−Ｃ硬度Ｈｏよりも小さい。
【００１８】
好ましくは、センターの体積Ｖｏとコアの体積Ｖｅとの比（Ｖｏ／Ｖｅ）は、０．０１以上０．１３以下である。
【００１９】
好ましくは、カバーのＪＩＳ−Ｃ硬度Ｈｃは、６５以下である。好ましくは、カバーの厚みは、０．８ｍｍ以下である。
【００２０】
好ましくは、中間層のＪＩＳ−Ｃ硬度Ｈｍは、９０以上である。好ましくは、中間層の厚みは、１．５ｍｍ以下である。
【００２１】
カバーが樹脂組成物からなってもよい。好ましくは、加振周波数が１０Ｈｚであり温度が０℃である条件下で測定されたこの樹脂組成物の剪断損失弾性率Ｇ”は、１．９５×１０７Ｐａ以下である。好ましくは、加振周波数が１０Ｈｚであり温度が０℃である条件下で測定されたこの樹脂組成物の引張損失弾性率Ｅ”の、上記剪断損失弾性率Ｇ”に対する比（Ｅ”／Ｇ”）は、１．７６以上である。
【００２２】
カバーが樹脂組成物からなってもよい。好ましくは、この樹脂組成物の基材の主成分は、熱可塑性ポリウレタンである。好ましくは、この熱可塑性ポリウレタンのポリオール成分は、数平均分子量が１５００以下であるポリテトラメチレンエーテルグリコールである。
【発明の効果】
【００２３】
本発明に係るゴルフボールは、比（Ｃｏ／Ｄｏ）が大きく、かつ比（Ｃｅ／Ｄｅ）が小さいので、ミドルアイアンショットにおいてスピンが抑制される。比（Ｃｏ／Ｄｏ）が大きくかつ比（Ｃｅ／Ｄｅ）が小さいコアでは、エネルギーロスが生じる。本発明に係るゴルフボールは、大径である。コアの大径は、エネルギーロスを補う。このゴルフボールは、ミドルアイアンショットにおける飛行性能に優れる。向かい風のコンディション下におけるミドルアイアンショットにおいて、このゴルフボールは、ホップしにくい。このゴルフボールは、向かい風のコンディション下における飛行性能に優れる。このゴルフボールは、カバーのＪＩＳ−Ｃ硬度Ｈｃが小さいので、比（Ｃｏ／Ｄｏ）が大きくかつ比（Ｃｅ／Ｄｅ）が小さいにもかかわらず、ショートアイアンショットにおいて十分なスピンが発生する。このゴルフボールは、ショートアイアンショットにおけるコントロール性能に優れる。
【図面の簡単な説明】
【００２４】
【図１】図１は、本発明の一実施形態に係るゴルフボールが示された一部切り欠き断面図である。
【発明を実施するための形態】
【００２５】
以下、適宜図面が参照されつつ、好ましい実施形態に基づいて本発明が詳細に説明される。
【００２６】
図１に示されたゴルフボール２は、球状のコア４と、このコア４の外側に位置する中間層６と、この中間層６の外側に位置するカバー８とを備えている。コア４は、球状のセンター１０と、このセンター１０の外側に位置する包囲層１２とを備えている。カバー８の表面には、多数のディンプル１４が形成されている。ゴルフボール２の表面のうちディンプル１４以外の部分は、ランド１６である。このゴルフボール２は、カバー８の外側にペイント層及びマーク層を備えているが、これらの層の図示は省略されている。
【００２７】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下が好ましい。大きな慣性が得られるとの観点から、質量は４４ｇ以上が好ましく、４５．００ｇ以上がより好ましい。ＵＳＧＡの規格が満たされるとの観点から、質量は４５．９３ｇ以下が好ましい。
【００２８】
好ましくは、センター１０は、ゴム組成物が架橋されることで得られる。好ましい基材ゴムとして、ポリブタジエン、ポリイソプレン、スチレン−ブタジエン共重合体、エチレン−プロピレン−ジエン共重合体及び天然ゴムが例示される。反発性能の観点から、ポリブタジエンが好ましい。ポリブタジエンと他のゴムとが併用される場合は、ポリブタジエンが主成分とされることが好ましい。具体的には、基材ゴム全量に対するポリブタジエンの量の比率は５０質量％以上が好ましく、８０質量％以上がより好ましい。ポリブタジエンにおけるシス−１，４結合の比率は４０％以上が好ましく、８０％以上がより好ましい。
【００２９】
センター１０のゴム組成物は、共架橋剤を含む。共架橋剤により、センター１０の高反発が達成される。反発性能の観点から好ましい共架橋剤は、炭素数が２から８であるα，β−不飽和カルボン酸の、１価又は２価の金属塩である。好ましい共架橋剤の具体例として、アクリル酸亜鉛、アクリル酸マグネシウム、メタクリル酸亜鉛及びメタクリル酸マグネシウムが挙げられる。ゴルフボール２の反発性能の観点の観点から、アクリル酸亜鉛及びメタクリル酸亜鉛が好ましい。
【００３０】
ゴルフボール２の反発性能及び耐久性の観点から、共架橋剤の量は、基材ゴム１００質量部に対して１０質量部以上が好ましく、１３質量部以上がより好ましく、１５質量部以上が特に好ましい。ミドルアイアンショットでのスピン抑制の観点から、この量は３０質量部以下が好ましく、２５質量部以下がより好ましく、２２質量部以下が特に好ましい。
【００３１】
ゴム組成物に、炭素数が２から８であるα，β−不飽和カルボン酸と金属酸化物とが配合されてもよい。両者はゴム組成物中で反応し、塩が得られる。この塩が、共架橋剤として機能する。好ましいα，β−不飽和カルボン酸として、アクリル酸及びメタクリル酸が挙げられる。好ましい金属酸化物として、酸化亜鉛及び酸化マグネシウムが挙げられる。離型性の観点から、酸化マグネシウムが特に好ましい。
【００３２】
好ましくは、センター１０のゴム組成物は、共架橋剤と共に有機過酸化物を含む。有機過酸化物は、架橋開始剤として機能する。有機過酸化物は、ゴルフボール２の反発性能に寄与する。好適な有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。汎用性の観点から、ジクミルパーオキサイドが好ましい。
【００３３】
ゴルフボール２の反発性能及び耐久性の観点から、有機過酸化物の量は、基材ゴム１００質量部に対して０．１質量部以上が好ましく、０．２質量部以上がより好ましく、０．３質量部以上が特に好ましい。ミドルアイアンショットでのスピン抑制の観点から、有機過酸化物の量は、基材ゴム１００質量部に対して１．５質量部以下が好ましく、１．０質量部以下がより好ましく、０．８質量部以下が特に好ましい。
【００３４】
センター１０のゴム組成物が有機硫黄化合物を含んでもよい。好ましい有機硫黄化合物として、ジフェニルジスルフィド、ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド及びビス（４−シアノフェニル）ジスルフィドのようなモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド及びビス（２−シアノ−５−ブロモフェニル）ジスルフィドのようなジ置換体；ビス（２，４，６−トリクロロフェニル）ジスルフィド及びビス（２−シアノ−４−クロロ−６−ブロモフェニル）ジスルフィドのようなトリ置換体；ビス（２，３，５，６−テトラクロロフェニル）ジスルフィドのようなテトラ置換体；並びにビス（２，３，４，５，６−ペンタクロロフェニル）ジスルフィド及びビス（２，３，４，５，６−ペンタブロモフェニル）ジスルフィドのようなペンタ置換体が例示される。有機硫黄化合物は、反発性能に寄与する。特に好ましい有機硫黄化合物は、ジフェニルジスルフィド及びビス（ペンタブロモフェニル）ジスルフィドである。
【００３５】
ゴルフボール２の反発性能及び耐久性の観点から、有機硫黄化合物の量は、基材ゴム１００質量部に対して０．１質量部以上が好ましく、０．２質量部以上がより好ましい。ミドルアイアンショットでのスピン抑制の観点から、有機硫黄化合物の量は、基材ゴム１００質量部に対して１．５質量部以下が好ましく、１．０質量部以下がより好ましく、０．８質量部以下が特に好ましい。
【００３６】
センター１０に、比重調整等の目的で充填剤が配合されてもよい。好適な充填剤として、酸化亜鉛、硫酸バリウム、炭酸カルシウム及び炭酸マグネシウムが例示される。充填剤の量は、センター１０の意図した比重が達成されるように適宜決定される。特に好ましい充填剤は、酸化亜鉛である。酸化亜鉛は、比重調整の役割のみならず、架橋助剤としても機能する。
【００３７】
センター１０のゴム組成物には、老化防止剤、着色剤、可塑剤、分散剤、硫黄、加硫促進剤等が、必要に応じて添加される。このゴム組成物に、架橋ゴム粉末又は合成樹脂粉末が分散してもよい。
【００３８】
反発性能の観点から、センター１０の中心硬度Ｈｏは４０以上が好ましく、５０以上がより好ましく、５５以上が特に好ましい。スピン抑制の観点から、中心硬度Ｈｏは８０以下が好ましく、７５以下がより好ましく、７０以下が特に好ましい。ゴルフボール２が切断されて得られる半球の切断面の中心点に、ＪＩＳ−Ｃ型硬度計が押しつけられることにより、中心硬度Ｈｏが測定される。測定には、この硬度計が装着された自動ゴム硬度測定機（高分子計器社の商品名「Ｐ１」）が用いられる。
【００３９】
このセンター１０の硬度は、中心点から表面に向けて徐々に大きくなる。センター１０の表面硬度は、中心硬度Ｈｏよりも大きい。
【００４０】
センター１０の直径Ｄｏは、１０ｍｍ以上２３ｍｍ以下が好ましい。直径Ｄｏが１０ｍｍ以上であるセンター１０により、ミドルアイアンショットでのスピンが抑制されうる。この観点から、直径Ｄｏは１２ｍｍ以上がより好ましく、１３ｍｍ以上が特に好ましい。直径Ｄｏが２３ｍｍ以下であるセンター１０により、厚みが十分に大きな包囲層１２が形成されうる。この観点から、直径Ｄｏは２１ｍｍ以下がより好ましく、２０ｍｍ以下が特に好ましい。
【００４１】
センター１０の体積Ｖｏは、５２４ｍｍ３以上６３７１ｍｍ３以下が好ましい。体積Ｖｏが５２４ｍｍ３以上であるセンター１０により、ミドルアイアンショットでのスピンが抑制されうる。この観点から、体積Ｖｏは９０５ｍｍ３以上がより好ましく、１１５０ｍｍ３以上が特に好ましい。体積Ｖｏが６３７１ｍｍ３以下であるセンター１０により、厚みが十分に大きな包囲層１２が形成されうる。この観点から、体積Ｖｏは４８４９ｍｍ３以下がより好ましく、４１８９ｍｍ３以下が特に好ましい。
【００４２】
センター１０の圧縮変形量Ｃｏは、１．２ｍｍ以上２．４ｍｍ以下が好ましい。圧縮変形量Ｃｏが１．２ｍｍ以上であるセンター１０により、優れた打球感が達成されうる。このセンター１０により、さらに、ミドルアイアンショットでのスピンが抑制される。これらの観点から、圧縮変形量Ｃｏは１．３ｍｍ以上がより好ましく、１．４ｍｍ以上が特に好ましい。圧縮変形量Ｃｏが２．４ｍｍ以下であるセンター１０により、優れた反発性能が達成されうる。この観点から、圧縮変形量Ｃｏは２．３ｍｍ以下がより好ましく、２．２ｍｍ以下が特に好ましい。
【００４３】
圧縮変形量の測定では、測定対象である球体（センター１０、コア４、ゴルフボール２等）が金属製の剛板の上に置かれる。この球体に向かって、金属製の円柱が降下する。この円柱の底面と剛板との間に挟まれた球体は、変形する。球体に９８Ｎの初荷重がかかった状態から２９４Ｎの終荷重がかかった状態までの円柱の移動距離が、測定される。
【００４４】
包囲層１２は、ゴム組成物が架橋されることで得られる。好ましい基材ゴムとして、ポリブタジエン、ポリイソプレン、スチレン−ブタジエン共重合体、エチレン−プロピレン−ジエン共重合体及び天然ゴムが例示される。反発性能の観点から、ポリブタジエンが好ましい。ポリブタジエンと他のゴムとが併用される場合は、ポリブタジエンが主成分とされることが好ましい。具体的には、基材ゴム全量に対するポリブタジエンの量の比率は５０質量％以上が好ましく、８０質量％以上がより好ましい。ポリブタジエンにおけるシス−１，４結合の比率は４０％以上が好ましく、８０％以上がより好ましい。
【００４５】
包囲層１２の架橋には、好ましくは、共架橋剤が用いられる。反発性能の観点から好ましい共架橋剤は、炭素数が２から８であるα，β−不飽和カルボン酸の、１価又は２価の金属塩である。好ましい共架橋剤の具体例として、アクリル酸亜鉛、アクリル酸マグネシウム、メタクリル酸亜鉛及びメタクリル酸マグネシウムが挙げられる。反発性能の観点から、アクリル酸亜鉛及びメタクリル酸亜鉛が特に好ましい。
【００４６】
ゴルフボール２の反発性能の観点から、共架橋剤の量は、基材ゴム１００質量部に対して２０質量部以上が好ましく、２５質量部以上が特に好ましい。ソフトな打球感の観点から、共架橋剤の量は、基材ゴム１００質量部に対して６０質量部以下が好ましく、５０質量部以下がより好ましく、４５質量部以下が特に好ましい。
【００４７】
好ましくは、包囲層１２のゴム組成物は、共架橋剤と共に有機過酸化物を含む。有機過酸化物は、架橋開始剤として機能する。有機過酸化物は、ゴルフボール２の反発性能に寄与する。好適な有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。汎用性の観点から、ジクミルパーオキサイドが好ましい。
【００４８】
ゴルフボール２の反発性能の観点から、有機過酸化物の量は、基材ゴム１００質量部に対して０．１質量部以上が好ましく、０．３質量部以上がより好ましく、０．５質量部以上が特に好ましい。ソフトな打球感の観点から、有機過酸化物の量は、基材ゴム１００質量部に対して２．０質量部以下が好ましく、１．５質量部以下がより好ましく、１．０質量部以下が特に好ましい。
【００４９】
好ましくは、包囲層１２のゴム組成物は、有機硫黄化合物を含む。センター１０に関して前述された有機硫黄化合物が、包囲層１２に用いられうる。ゴルフボール２の反発性能の観点から、有機硫黄化合物の量は、基材ゴム１００質量部に対して０．１質量部以上が好ましく、０．２質量部以上がより好ましい。ソフトな打球感の観点から、有機硫黄化合物の量は、基材ゴム１００質量部に対して１．５質量部以下が好ましく、１．０質量部以下がより好ましく、０．８質量部以下が特に好ましい。
【００５０】
包囲層１２に、比重調整等の目的で充填剤が配合されてもよい。好適な充填剤として、酸化亜鉛、硫酸バリウム、炭酸カルシウム及び炭酸マグネシウムが例示される。充填剤として、高比重金属からなる粉末が配合されてもよい。高比重金属の具体例として、タングステン及びモリブデンが挙げられる。充填剤の量は、包囲層１２の意図した比重が達成されるように適宜決定される。特に好ましい充填剤は、酸化亜鉛である。酸化亜鉛は、比重調整の役割のみならず、架橋助剤としても機能する。包囲層１２には、硫黄、老化防止剤、着色剤、可塑剤、分散剤等の各種添加剤が、必要に応じて適量配合される。包囲層１２に、架橋ゴム粉末又は合成樹脂粉末が配合されてもよい。
【００５１】
包囲層１２の成形では、未架橋状態又は半架橋状態の２枚のハーフシェルでセンター１０が覆われる。このハーフシェルが加圧及び加熱される。加熱によって架橋反応が起こり、包囲層１２が完成する。架橋温度は、通常は１４０℃以上１８０℃以下である。包囲層１２の架橋時間は、通常は１０分以上６０分以下である。
【００５２】
この包囲層１２では、最内部から表面まで、硬度が徐々に大きくなる。反発性能の観点から、包囲層１２の表面（すなわちコア４の表面）の硬度Ｈｅは、７０以上が好ましく、８０以上がより好ましく、８４以上が特に好ましい。打球感の観点から、硬度Ｈｅは９５以下が好ましく、９０以下がより好ましく、８８以下が特に好ましい。コア４の表面にＪＩＳ−Ｃ型硬度計が押しつけられることにより、硬度Ｈｅが測定される。測定には、この硬度計が装着された自動ゴム硬度測定機（高分子計器社の商品名「Ｐ１」）が用いられる。
【００５３】
包囲層１２の厚みは、８ｍｍ以上１８ｍｍ以下が好ましい。厚みが８ｍｍ以上である包囲層１２は、ゴルフボール２の反発性能に寄与しうる。この観点から、厚みは９ｍｍ以上がより好ましく、１０ｍｍ以上が特に好ましい。厚みが１８ｍｍ以下である包囲層１２により、直径の大きなセンター１０が形成されうる。直径の大きなセンター１０は、ミドルアイアンショットでのスピンを抑制しうる。この観点から、厚みは１６ｍｍ以下がより好ましく、１５ｍｍ以下が特に好ましい。
【００５４】
コア４の外径Ｄｅは、３８．０ｍｍ以上４１．０ｍｍが好ましい。外径Ｄｅが３８．０ｍｍ以上であるコア４は、ゴルフボール２の反発性能に寄与しうる。この観点から、外径Ｄｅは３９．０ｍｍ以上が特に好ましい。外径Ｄｅが４１．０ｍｍ以上であるコア４により、厚みが十分に大きな中間層６及びカバー８が形成されうる。この観点から、外径Ｄｅは４０．５ｍｍ以下が特に好ましい。
【００５５】
コア４の体積Ｖｅは、２８７００ｍｍ３以上３６１００ｍｍ３以下が好ましい。体積Ｖｅが２８７００ｍｍ３以上であるコア４は、ゴルフボール２の反発性能に寄与しうる。この観点から、体積Ｖｅは３１１００ｍｍ３以上が特に好ましい。体積Ｖｅが３６１００ｍｍ３以下であるコア４により、厚みが十分に大きな中間層６及びカバー８が形成されうる。この観点から、体積Ｖｅは３４７００ｍｍ３以下が特に好ましい。
【００５６】
ゴルフボール２の仮想球の体積Ｖｃに対するコア４の体積Ｖｅの比率Ｐｖは、７６％以上が好ましい。このコア４は、大きい。このコア４により、ゴルフボール２の優れた反発性能が達成されうる。この観点から、この比率Ｐｖは７９％以上がより好ましく、８０％以上が特に好ましい。この比率Ｐｖは、８５％以下が好ましい。仮想球の表面は、ディンプル１４が存在しないと仮定されたときのゴルフボール２の表面である。
【００５７】
コア４の圧縮変形量Ｃｅは、０．４ｍｍ以上１．０ｍｍ以下が好ましい。圧縮変形量Ｃｅが０．４ｍｍ以上であるコア４により、ゴルフボール２の優れた打球感が達成されうる。この観点から、圧縮変形量Ｃｅは０．５ｍｍ以上がより好ましく、０．６ｍｍ以上が特に好ましい。圧縮変形量Ｃｅが１．０ｍｍ以下であるセンター１０により、ゴルフボール２の優れた反発性能が達成されうる。この観点から、圧縮変形量Ｃｅは０．９ｍｍ以下がより好ましく、０．８ｍｍ以下が特に好ましい。
【００５８】
ミドルアイアンショットでのスピンの抑制の観点から、コア４の表面硬度Ｈｅとセンター１０の中心硬度Ｈｏとの差（Ｈｅ−Ｈｏ）は１５以上が好ましく、１８以上がより好ましく、２０以上が特に好ましい。製造容易の観点及びコア４の反発性能の観点から、差（Ｈｅ−Ｈｏ）は３０以下が好ましく、２６以下が特に好ましい。
【００５９】
センター１０の体積Ｖｏとコア４の体積Ｖｅとの比（Ｖｏ／Ｖｅ）は、０．０１以上０．１３以下が好ましい。比（Ｖｏ／Ｖｅ）が０．０１以上であるゴルフボール２では、ミドルアイアンショットでのスピンが抑制される。この観点から、比（Ｖｏ／Ｖｅ）は０．０３以上がより好ましく、０．０６以上が特に好ましい。比（Ｖｏ／Ｖｅ）が０．１３以下であるゴルフボール２は、反発性能及び耐久性に優れる。この観点から、比（Ｖｏ／Ｖｅ）は０．１０以下が特に好ましい。
【００６０】
初荷重が９８Ｎであり終荷重が２９４Ｎである条件で測定されたセンター１０の圧縮変形量Ｃｏと、このセンター１０の直径Ｄｏとの比（Ｃｏ／Ｄｏ）は、０．０８５以上０．１３０以下である。この比（Ｃｏ／Ｄｏ）は、大きい。初荷重が９８Ｎであり終荷重が２９４Ｎである条件で測定されたコア４の圧縮変形量Ｃｅと、このコア４の直径Ｄｅとの比（Ｃｅ／Ｄｅ）は、０．０１５以上０．０２０以下である。この比（Ｃｅ／Ｄｅ）は、小さい。比（Ｃｏ／Ｄｏ）が大きく、かつ比（Ｃｅ／Ｄｅ）が小さなゴルフボール２では、ミドルアイアンショットでのスピンが抑制される。スピン抑制の観点から、比（Ｃｏ／Ｄｏ）は０．０８６以上がより好ましく、０．０８７以上が特に好ましい。反発性能及び耐久性の観点から、比（Ｃｏ／Ｄｏ）は０．１２９以下がより好ましく、０．１２８以下が特に好ましい。打球感の観点から、比（Ｃｅ／Ｄｅ）は、０．０１６以上が特に好ましい。反発性能及び耐久性の観点から、比（Ｃｅ／Ｄｅ）は、０．０１９以下が特に好ましい。
【００６１】
中間層６には、樹脂組成物が好適に用いられる。この樹脂組成物の基材ポリマーとして、アイオノマー樹脂、スチレンブロック含有熱可塑性エラストマー、熱可塑性ポリエステルエラストマー、熱可塑性ポリアミドエラストマー及び熱可塑性ポリオレフィンエラストマーが例示される。
【００６２】
特に好ましい基材ポリマーは、アイオノマー樹脂である。アイオノマー樹脂は、高弾性である。後述されるように、このゴルフボール２のカバー８は、薄くかつ軟質である。従って、このゴルフボール２がドライバーで打撃されると、中間層６が大きく変形する。アイオノマー樹脂を含む中間層６は、ドライバーショットにおける反発性能に寄与する。アイオノマー樹脂と他の樹脂とが、併用されてもよい。併用される場合、反発性能の観点から、基材ポリマーの全量に対するアイオノマー樹脂の量の比率は５０質量％以上が好ましく、７０質量％以上がより好ましく、８５質量％以上が特に好ましい。
【００６３】
好ましいアイオノマー樹脂として、α−オレフィンと炭素数が３以上８以下のα，β−不飽和カルボン酸との二元共重合体が挙げられる。好ましい二元共重合体は、８０質量％以上９０質量％以下のα−オレフィンと、１０質量％以上２０質量％以下のα，β−不飽和カルボン酸とを含む。この二元共重合体は、反発性能に優れる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。好ましい三元共重合体は、７０質量％以上８５質量％以下のα−オレフィンと、５質量％以上３０質量％以下のα，β−不飽和カルボン酸と、１質量％以上２５質量％以下のα，β−不飽和カルボン酸エステルとを含む。この三元共重合体は、反発性能に優れる。二元共重合体及び三元共重合体において、好ましいα−オレフィンはエチレン及びプロピレンであり、好ましいα，β−不飽和カルボン酸はアクリル酸及びメタクリル酸である。特に好ましいアイオノマー樹脂は、エチレンと、アクリル酸又はメタクリル酸との共重合体である。
【００６４】
二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００６５】
アイオノマー樹脂の具体例として、三井デュポンポリケミカル社の商品名「ハイミラン１５５５」、「ハイミラン１５５７」、「ハイミラン１６０５」、「ハイミラン１７０６」、「ハイミラン１７０７」、「ハイミラン１８５６」、「ハイミラン１８５５」、「ハイミランＡＭ７３１１」、「ハイミランＡＭ７３１５」、「ハイミランＡＭ７３１７」、「ハイミランＡＭ７３１８」、「ハイミランＡＭ７３２０」、「ハイミランＡＭ７３２９」及び「ハイミランＡＭ７３３７」；デュポン社の商品名「サーリン６１２０」、「サーリン６９１０」、「サーリン７９３０」、「サーリン７９４０」、「サーリン８１４０」、「サーリン８１５０」、「サーリン８９４０」、「サーリン８９４５」、「サーリン９１２０」、「サーリン９１５０」、「サーリン９９１０」、「サーリン９９４５」、「サーリンＡＤ８５４６」、「ＨＰＦ１０００」及び「ＨＰＦ２０００」；並びにエクソンモービル化学社の商品名「ＩＯＴＥＫ７０１０」、「ＩＯＴＥＫ７０３０」、「ＩＯＴＥＫ７５１０」、「ＩＯＴＥＫ７５２０」、「ＩＯＴＥＫ８０００」及び「ＩＯＴＥＫ８０３０」が挙げられる。
【００６６】
中間層６に、２種以上のアイオノマー樹脂が併用されてもよい。１価の金属イオンで中和されたアイオノマー樹脂と２価の金属イオンで中和されたアイオノマー樹脂とが併用されてもよい。
【００６７】
中間層６には、必要に応じ、二酸化チタンのような着色剤、硫酸バリウムのような充填剤、分散剤、酸化防止剤、紫外線吸収剤、光安定剤、蛍光剤、蛍光増白剤等が、適量配合される。中間層６の形成には、射出成形法、圧縮成形法等の既知の手法が採用されうる。
【００６８】
中間層６の硬度Ｈｍは、９０以上が好ましい。硬度Ｈｍが９０以上である中間層６により、ゴルフボール２の優れた反発性能が達成される。硬度Ｈｍが９０以上である中間層６により、コア４及び中間層６からなる球の外剛内柔構造が達成されうる。外剛内柔構造を有する球は、ミドルアイアンショットでのスピンを抑制する。これらの観点から、硬度Ｈｍは９２以上が特に好ましい。打球感の観点から、硬度Ｈｍは９８以下が好ましく、９７以下が特に好ましい。スピン抑制の観点から、中間層６の硬度Ｈｍがコア４の表面硬度Ｈｅより大きく、かつ、コア４の表面硬度Ｈｅがセンター１０の表面硬度より大きいことが好ましい。
【００６９】
硬度Ｈｍは、自動ゴム硬度測定装置（高分子計器社の商品名「Ｐ１」）に取り付けられたＪＩＳ−Ｃ型のスプリング式硬度計によって測定される。測定には、熱プレスで成形された、厚みが約２ｍｍであるスラブが用いられる。２３℃の温度下に２週間保管されたスラブが、測定に用いられる。測定時には、３枚のスラブが重ね合わされる。中間層６の樹脂組成物と同一の樹脂組成物からなるスラブが、測定に用いられる。
【００７０】
ゴルフボール２の反発性能の観点から、中間層６の厚みＴｍは０．３ｍｍ以上が好ましく、０．５ｍｍ以上が特に好ましい。打球感の観点から、厚みは１．５ｍｍ以下が好ましく、１．２ｍｍ以下がより好ましく、１．０ｍｍ以下が特に好ましい。
【００７１】
ゴルフボール２の打球感の観点から、コア４及び中間層６からなる球体の圧縮変形量Ｃｍは０．３ｍｍ以上が好ましく、０．５ｍｍ以上が特に好ましい。ゴルフボール２の反発性能の観点から、圧縮変形量Ｃｍは１．２ｍｍ以下が好ましく、０．９ｍｍ以下が特に好ましい。
【００７２】
カバー８は、樹脂組成物からなる。この樹脂組成物の基材ポリマーとして、ポリウレタン、ポリエステル、ポリアミド、ポリオレフィン、ポリスチレン及びアイオノマー樹脂が例示される。特に、ポリウレタンが好ましい。ポリウレタンは、軟質である。ポリウレタンが用いられたカバー８を備えたゴルフボール２がショートアイアンで打撃されたときのスピン速度は、大きい。ポリウレタンからなるカバー８は、ショートアイアンでのショットにおけるコントロール性能に寄与する。ポリウレタンは、カバー８の耐擦傷性能にも寄与する。
【００７３】
このゴルフボール２がドライバー、ロングアイアン又はミドルアイアンで打撃されたとき、ヘッド速度が大きいので、コア４と中間層６とからなる球が大きく歪む。この球は外剛内柔構造を有するので、スピン速度が抑制される。スピン速度の抑制により、大きな飛距離が達成される。このゴルフボール２がショートアイアンで打撃されたとき、ヘッド速度が小さいので、この球の歪みは小さい。ショートアイアンで打撃されたときのゴルフボール２の挙動は、主としてカバー８に依存する。ポリウレタンを含むカバー８は軟質なので、大きなスピン速度が得られる。大きなスピン速度により、優れたコントロール性能が達成される。このゴルフボール２では、ドライバー、ロングアイアン及びミドルアイアンでのショットにおける飛行性能と、ショートアイアンでのショットにおけるコントロール性能とが両立される。
【００７４】
このゴルフボール２が打撃されたとき、ポリウレタンを含むカバー８が衝撃を吸収する。この吸収により、ソフトな打球感が達成される。特に、ショートアイアン又はパターで打撃されたとき、カバー８によって優れた打球感が達成される。
【００７５】
打撃時のカバー８には、ゴルフクラブのヘッドの進行により、圧縮応力がかかる。ゴルフクラブのフェースはロフト角を有するので、打撃時のカバー８には、せん断応力もかかる。ショートアイアンのヘッド速度は小さく、かつショートアイアンのロフト角は大きい。従って、ゴルフボール２がショートアイアンで打撃されたとき、せん断応力がカバー８の変形挙動に大きな影響を及ぼす。ドライバーのヘッド速度は大きく、かつドライバーのロフト角は小さい。従って、ゴルフボール２がドライバーで打撃されたとき、圧縮応力がカバー８の変形挙動に大きな影響を及ぼす。
【００７６】
カバー８の剪断損失弾性率Ｇ”は、１．９５×１０７Ｐａ以下が好ましい。前述の通り、ショートアイアンで打撃されたときのカバー８の変形挙動は、せん断応力の影響を強く受ける。ショートアイアンで打撃されたときのスピン速度は、剪断損失弾性率Ｇ”と相関する。剪断損失弾性率Ｇ”が１．９５×１０７Ｐａ以下であるカバー８を備えたゴルフボール２がショートアイアンで打撃されたときのスピン速度は、大きい。このカバー８により、優れたコントロール性能が達成されうる。この観点から、剪断損失弾性率Ｇ”は１．８３×１０７Ｐａ以下が特に好ましい。カバー８の成形容易の観点から、剪断損失弾性率Ｇ”は１．００×１０６Ｐａ以上が好ましく、１．１０×１０６Ｐａ以上が特に好ましい。
【００７７】
カバー８の引張損失弾性率Ｅ”の、剪断損失弾性率Ｇ”に対する比（Ｅ”／Ｇ”）は、１．７６以上が好ましい。前述の通り、ドライバーで打撃されたときのカバー８の変形挙動は、圧縮応力の影響を強く受ける。ドライバーで打撃されたときのスピン速度は、引張損失弾性率Ｅ”と相関する。比（Ｅ”／Ｇ”）が１．７６以上であるカバー８を備えたゴルフボール２がドライバーで打撃されたときのスピン速度は小さく、かつ、このゴルフボール２がショートアイアンで打撃されたときのスピン速度は大きい。この観点から、比（Ｅ”／Ｇ”）は１．８６以上がより好ましく、１．９０以上が特に好ましい。カバー８の成形容易の観点から、比（Ｅ”／Ｇ”）は６．０以下が好ましく、５．５以下が特に好ましい。
【００７８】
引張損失弾性率Ｅ”は、２．００×１０７Ｐａ以上が好ましく、２．２０×１０７Ｐａ以上がより好ましく、２．４０×１０７Ｐａ以上が特に好ましい。引張損失弾性率Ｅ”は、１．００×１０８Ｐａ以下が好ましい。
【００７９】
剪断損失弾性率Ｇ”及び引張損失弾性率Ｅ”は、ポリオールの分子量、ポリイソシアネートの分子量、比（ＮＣＯ／ＯＨ）等の調整により、コントロールされうる。
【００８０】
剪断損失弾性率Ｇ”の測定のために、カバー８の樹脂組成物と同等の樹脂組成物から、プレス成形により、厚みが２ｍｍであるシートが得られる。このシートから、幅が１０ｍｍでありクランプ間距離が１０ｍｍである試料片が打ち抜かれる。この試験片により、剪断損失弾性率Ｇ”が測定される。測定条件は、以下の通りである。
装置：ＴＡインスツルメント社の「レオメータＡＲＥＳ」
測定モード：捻り（剪断）
測定温度：０℃
加振周波数：１０Hz
測定ひずみ：０．１％
【００８１】
引張損失弾性率Ｅ”の測定のために、カバー８の樹脂組成物と同等の樹脂組成物から、プレス成形により、厚みが２ｍｍであるシートが得られる。このシートから、幅が４ｍｍでありクランプ間距離が２０ｍｍである試料片が打ち抜かれる。この試験片により、引張損失弾性率Ｅ”が測定される。測定条件は、以下の通りである。
装置：ユービーエム社の動的粘弾性測定装置「Ｒｈｅｏｇｅｌ−Ｅ４０００」
測定モード：引張
測定温度：０℃
加振周波数：１０Hz
測定ひずみ：０．１％
【００８２】
ゴルフボール２とクラブとの接触時間は、数百μ秒である。従って、打撃時のゴルフボール２の変形の周波数は、数千Ｈｚである。平均的には、ゴルフボール２は、ほぼ常温（２５℃）の温度下で打撃される。一般的なポリウレタンの時間換算則に基づけば、温度が２５℃である環境下における周波数が数千Ｈｚである変形は、温度が０℃である環境下における周波数が１０Ｈｚである変形に相当する。従って本発明では、加振周波数が１０Ｈｚであり温度が０℃である条件下で、剪断損失弾性率Ｇ”及び引張損失弾性率Ｅ”が測定される。
【００８３】
カバー８に、ポリウレタンと他の樹脂とが併用されてもよい。併用される場合は、スピン性能及び打球感の観点から、ポリウレタンが基材ポリマーの主成分とされる。基材ポリマーの全量に対するポリウレタンの量の比率は５０質量％以上が好ましく、７０質量％以上がより好ましく、８５質量％以上が特に好ましい。
【００８４】
カバー８には、熱可塑性ポリウレタン及び熱硬化性ポリウレタンが用いられうる。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００８５】
ポリウレタンは、ポリオール成分を含む。重合体ポリオールが、好ましい。重合体ポリオールの具体例として、ポリオキシエチレングリコール（ＰＥＧ）、ポリオキシプロピレングリコール（ＰＰＧ）及びポリテトラメチレンエーテルグリコール（ＰＴＭＧ）のようなポリエーテルポリオール；ポリエチレンアジぺート（ＰＥＡ）、ポリブチレンアジペート（ＰＢＡ）及びポリヘキサメチレンアジペート（ＰＨＭＡ）のような縮合系ポリエステルポリオール；ポリ−ε−カプロラクトン（ＰＣＬ）のようなラクトン系ポリエステルポリオール；ポリヘキサメチレンカーボネートのようなポリカーボネートポリオール；並びにアクリルポリオールが挙げられる。２種以上のポリオールが併用されてもよい。
【００８６】
特に、ポリテトラメチレンエーテルグリコールが好ましい。ゴルフボール２がショートアイアンで打撃されたときのスピン速度は、ポリテトラメチレンエーテルグリコールの含有率との相関が大きい。一方、ゴルフボール２がドライバー、ロングアイアン又はミドルアイアンで打撃されたときのスピン速度は、ポリテトラメチレンエーテルグリコールの含有率との相関が小さい。ポリウレタンが適切な量のポリテトラメチレンエーテルグリコールを含むゴルフボール２は、ドライバー、ロングアイアン又はミドルアイアンで打撃されたときの飛行性能と、ショートアイアンで打撃されたときのコントロール性能との両方に優れる。
【００８７】
コントロール性能の観点から、ポリオールの数平均分子量は２００以上が好ましく、４００以上がより好ましく、６５０以上が特に好ましい。スピンの抑制の観点から、この分子量は１５００以下が好ましく、１２００以下がより好ましく、８５０以下が特に好ましい。
【００８８】
数平均分子量は、ゲルパーミエーションクロマトグラフィによって測定される。測定条件は、以下の通りである。
装置：ＨＬＣ−８１２０ＧＰＣ（東ソー社）
溶離液：テトラヒドロフラン
濃度：０．２質量％
温度：４０℃
カラム：ＴＳＫｇｅｌ  ＳｕｐｅｒＨＭ−Ｍ（東ソー社）
サンプル量：５マイクロリットル
流速：０．５ミリリットル／ｍｉｎ
標準物質：ポリスチレン（東ソー社の「ＰＳｔＱｕｉｃｋ  Ｋｉｔ−Ｈ」）
【００８９】
重合体ポリオール成分の水酸基価は、９４ｍｇＫＯＨ／ｇ以上が好ましく、１１２ｍｇＫＯＨ／ｇ以上が特に好ましい。この水酸基価は５６１ｍｇＫＯＨ／ｇ以下が好ましく、１７３ｍｇＫＯＨ／ｇ以下が特に好ましい。
【００９０】
ポリウレタン中のイソシアネート成分として、２,４−トルエンジイソシアネート、２,６−トルエンジイソシアネート、２,４−トルエンジイソシアネートと２,６−トルエンジイソシアネートの混合物（ＴＤＩ）、４,４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）及びパラフェニレンジイソシアネート（ＰＰＤＩ）のような芳香族ポリイソシアネート；４，４’−ジシクロヘキシルメタンジイソシアネート（Ｈ１２ＭＤＩ）、水素添加キシリレンジイソシアネート（Ｈ６ＸＤＩ）及びイソホロンジイソシアネート（ＩＰＤＩ）のような脂環式ポリイソシアネート；並びにヘキサメチレンジイソシアネート（ＨＤＩ）のような脂肪族ポリイソシアネートが挙げられる。２以上のポリイソシアネートが併用されてもよい。耐候性の観点から、ＴＭＸＤＩ、ＸＤＩ、ＨＤＩ、Ｈ６ＸＤＩ、ＩＰＤＩ及びＨ１２ＭＤＩが好ましく、Ｈ１２ＭＤＩが特に好ましい。
【００９１】
ポリウレタンが、その成分として鎖延長剤を含んでもよい。鎖延長剤として、低分子量ポリオール及び低分子量ポリアミンが例示される。
【００９２】
低分子量ポリオールとして、ジオール、トリオール、テトラオール及びヘキサオールが挙げられる。ジオールの具体例として、エチレングリコール、ジエチレングリコール、プロパンジオール、ジプロピレングリコール、ブタンジオール、ネオペンチルグリコール、ペンタンジオール、ヘキサンジオール、ヘプタンジオール及びオクタンジオールが挙げられる。トリオールの具体例として、グリセリン、トリメチロールプロパン及びヘキサントリオールが挙げられる。テトラオールの具体例として、ペンタエリスリトール及びソルビトールが挙げられる。１，４−ブタンジオールが好ましい。
【００９３】
低分子量ポリアミンとして、脂肪族ポリアミン、単環式芳香族ポリアミン及び多環式芳香族ポリアミンが挙げられる。脂肪族ポリアミンの具体例として、エチレンジアミン、プロピレンジアミン、ブチレンジアミン及びヘキサメチレンジアミンが挙げられる。単環式芳香族ポリアミンの具体例として、フェニレンジアミン、トルエンジアミン、ジメチルトルエンジアミン、ジメチルチオトルエンジアミン及びキシリレンジアミンが挙げられる。
【００９４】
鎖延長剤の数平均分子量は３０以上が好ましく、４０以上がより好ましく、４５以上が特に好ましい。この分子量は、４００以下が好ましく、３５０以下がより好ましく、２００以下が特に好ましい。鎖延長剤として使用する低分子量ポリオール及び低分子量ポリアミンは、分子量分布をほとんど有さない低分子化合物である。従って、この低分子量ポリオール及び低分子量ポリアミンは、上記重合体ポリオールとは区別され得る。
【００９５】
熱可塑性ポリウレタンとイソシアネート化合物とを含む組成物から、カバー８が成形されてもよい。カバー８の成形時又は成形後に、このイソシアネート化合物によってポリウレタンが架橋される。
【００９６】
カバー８には、必要に応じ、二酸化チタンのような着色剤、硫酸バリウムのような充填剤、分散剤、酸化防止剤、紫外線吸収剤、光安定剤、蛍光剤、蛍光増白剤等が、適量配合される。
【００９７】
カバー８のＪＩＳ−Ｃ硬度Ｈｃは、６５以下である。軟質なカバー８が採用されることにより、ショートアイアンでのショットにおける良好なコントロール性能が達成されうる。コントロール性能の観点から、硬度Ｈｃは６０以下がより好ましく、５５以下がさらに好ましく、５０以下が特に好ましい。硬度が過小であると、ドライバーでのショットにおける飛行性能が不十分である。この観点から、硬度は２０以上が好ましく、２５以上がより好ましく、３５以上が特に好ましい。硬度Ｈｃの測定には、カバー８の樹脂組成物と同一の樹脂組成物からなるスラブが用いられる。測定方法は、中間層６の硬度Ｈｍの測定方法と同様である。
【００９８】
カバー８の硬度Ｈｃは、コア４の中心硬度Ｈｏよりも小さい。このゴルフボール２は、ショートアイアンでのコントロール性能に優れる。コントロール性能の観点から、差（Ｈｏ−Ｈｃ）は５以上が好ましく、１０以上がより好ましく、１５以上が特に好ましい。差（Ｈｏ−Ｈｃ）は４０以下が好ましく、３５以下がより好ましく、３０以下が特に好ましい。
【００９９】
ドライバーでのショットにおける飛行性能の観点から、カバー８の厚みは０．８ｍｍ以下が好ましく、０．６ｍｍ以下がより好ましく、０．５ｍｍ以下がさらに好ましく、０．４ｍｍ以下が特に好ましい。ショートアイアンでのショットにおけるコントロール性能の観点から、厚みは０．１０ｍｍ以上が好ましく、０．１５ｍｍ以上が特に好ましい。
【０１００】
カバー８の形成には、射出成形法、圧縮成形法等の既知の手法が採用されうる。カバー８の成形時に、成形型のキャビティ面に形成されたピンプルにより、ディンプル１４が形成される。
【０１０１】
打球感の観点から、ゴルフボール２の圧縮変形量は０．３ｍｍ以上が好ましく、０．５ｍｍ以上が特に好ましい。反発性能の観点から、圧縮変形量は０．９ｍｍ以下が好ましく、０．７ｍｍ以下が特に好ましい。
【０１０２】
カバー８が中間層６の上に直接に積層されると、カバー８の材質が中間層６の材質と異なっていることに起因して、カバー８が中間層６と堅固には密着しない。ゴルフボール２が、中間層６とカバー８との間に接着層を有することが好ましい。この接着層は、中間層６と堅固に密着し、カバー８とも堅固に密着する。この接着層により、カバー８の中間層６からの剥離が抑制される。前述のように、このゴルフボール２のカバー８は薄い。このゴルフボール２がクラブフェースのエッジで打撃されると、シワが生じやすい。接着層により、シワが抑制される。さらにこのゴルフボール２は、繰り返し打撃されても破損しにくい。このゴルフボール２では、ゴルフクラブで打撃されたときのエネルギー伝達のロスが小さい。従って、このゴルフボール２は反発性能に優れる。
【０１０３】
接着層は、中間層６の表面に接着剤が塗布され、この接着剤が乾燥することで形成されている。この接着剤の基材ポリマーは、二液硬化型エポキシ樹脂である。好ましい二液硬化型エポキシ樹脂は、ポリアミン化合物を含有する硬化剤によってビスフェノールＡ型エポキシ樹脂が硬化されて得られる。この二液硬化型エポキシ樹脂は、ビスフェノールＡ型エポキシ樹脂が用いられているので、柔軟性、耐薬品性、耐熱性及び強靭性に優れる。
【０１０４】
接着剤は、ビスフェノールＡ型エポキシ樹脂及び溶媒を含む主剤と、ポリアミン化合物及び溶媒を含む硬化剤とが混合されることで得られる。主剤及び硬化剤における溶媒として、キシレン及びトルエンのような有機溶媒並びに水があげられる。
【０１０５】
ポリアミン化合物の具体例として、ポリアミドアミン及びその変性物が挙げられる。ポリアミドアミンは、複数のアミノ基と、１個以上のアミド基とを有する。このアミノ基が、エポキシ基と反応し得る。ポリアミドアミンは、重合脂肪酸とポリアミンとの縮合反応によって得られる。典型的な重合脂肪酸は、リノール酸、リノレイン酸等の不飽和脂肪酸を多く含む天然脂肪酸類が触媒存在下で加熱されて合成されることで得られる。不飽和脂肪酸の具体例として、トール油、大豆油、亜麻仁油及び魚油が挙げられる。ダイマー分が９０質量％以上であり、トリマー分が１０質量％以下であり、且つ水素添加された重合脂肪酸が好ましい。好ましいポリアミンとして、ポリエチレンジアミン及びポリオキシアルキレンジアミン並びにこれらの誘導体が例示される。
【実施例】
【０１０６】
以下、実施例によって本発明の効果が明らかにされるが、この実施例の記載に基づいて本発明が限定的に解釈されるべきではない。
【０１０７】
［実施例１］
１００質量部のハイシスポリブタジエン（ＪＳＲ社の商品名「ＢＲ−７３０」）、１８質量部のアクリル酸亜鉛、５質量部の酸化亜鉛、適量の硫酸バリウム、０．５質量部のジフェニルジスルフィド及び０．７質量部のジクミルパーオキサイドを混練し、ゴム組成物（３）を得た。このゴム組成物（３）を共に半球状キャビティを備えた上型及び下型からなる金型に投入し、１７０℃の温度下で１５分間加熱して、直径が１８ｍｍであるセンターを得た。
【０１０８】
１００質量部のハイシスポリブタジエン（前述の「ＢＲ−７３０」）、３５質量部のアクリル酸亜鉛、５質量部の酸化亜鉛、適量の硫酸バリウム、０．３質量部のビス（ペンタブロモフェニル）ジスルフィド及び０．９質量部のジクミルパーオキサイドを混練し、ゴム組成物（８）を得た。このゴム組成物（８）から、ハーフシェルを成形した。上記センターを２枚のハーフシェルで被覆した。このセンター及びハーフシェルを、共に半球状キャビティを備えた上型及び下型からなる金型に投入し、１５０℃の温度下で２０分間加熱して、直径が４０．１ｍｍであるコアを得た。ゴム組成物（８）からは、包囲層が成形された。包囲層の比重がセンターの比重と一致し、かつボール質量が４５．４ｇとなるように、硫酸バリウムの量を調整した。
【０１０９】
５０質量部のアイオノマー樹脂（前述の「サーリン８９４５」）及び５０質量部の他のアイオノマー樹脂（前述の「ハイミランＡＭ７３２９」）を二軸混練押出機で混練し、樹脂組成物を得た。共に半球状キャビティを備えた上型及び下型からなる金型にコアを投入した。樹脂組成物を射出成形法にてコアの周りに射出し、中間層を成形した。この中間層の厚みは、１．０ｍｍであった。
【０１１０】
主剤及び硬化剤を含む接着剤を調製した。この主剤は、神東塗料社の水系エポキシ組成物である。この主剤は、３６質量部のビスフェノールＡ型エポキシ樹脂と、６４質量部の水とを含んでいる。この主剤のエポキシ当量は、１４０５ｇ／ｅｑである。硬化剤は、神東塗料社の水系アミン組成物である。この硬化剤は、４４質量部の変性ポリアミドアミン、５０質量部の水、１質量部のプロピレングリコール及び５質量部の二酸化チタンを含んでいる。この硬化剤の活性水素当量は、３４８ｇ／ｅｑである。この接着剤を中間層の表面にスプレーガンで塗布し、２３℃雰囲気下で１２時間保持して、接着層を得た。この接着層の厚みは、０．００３ｍｍであった。
【０１１１】
１００質量部の熱可塑性ポリウレタンエラストマー及び４質量部の二酸化チタンを二軸混練押出機で混練し、樹脂組成物（Ａ）を得た。この樹脂組成物（Ａ）から、圧縮成形法にて、ハーフシェルを得た。このハーフシェル２枚で、コア、中間層及び補強層からなる球を被覆した。共に半球状キャビティを備えた上型及び下型からなり、キャビティ面に多数のピンプルを備えたファイナル金型に、上記球及びハーフシェルを投入した。圧縮成形法にて、カバーを得た。このカバーの厚みは、０．３ｍｍであった。カバーには、ピンプルの形状が反転した形状を有するディンプルが形成された。このカバーの周りに二液硬化型ポリウレタンを基材とするクリアー塗料を塗装し、直径が４２．７ｍｍである実施例１のゴルフボールを得た。
【０１１２】
［実施例２から８及び比較例１から６］
センター、包囲層、中間層及びカバーの仕様を下記の表４から７に示される通りとした他は実施例１と同様にして、実施例２から８及び比較例１から６のゴルフボールを得た。センターのゴム組成物の詳細が、下記の表１に示されている。包囲層のゴム組成物の詳細が、下記の表２に示されている。カバーの樹脂組成物の詳細が、下記の表３に示されている。
【０１１３】
［５番アイアン（Ｉ＃５）でのショット］
ゴルフラボラトリー社のスイングマシンに、５番アイアン（ＳＲＩスポーツ社の商品名「ＳＲＩＸＯＮ  Ｚ−ＴＸ（スチールシャフト）」）を装着した。ヘッド速度が４１ｍ／ｓｅｃである条件で、ゴルフボールを打撃した。打撃直後のボール速度及びスピン速度、並びに発射地点から静止地点までの距離を測定した。１２回測定されて得られたデータの平均値（飛距離Ｉ）が、下記の表４から７に示されている。測定時は、ほぼ無風であった。さらに、同じマシン条件にて、向かい風のコンディション下において、発射地点から静止地点までの距離を測定した。１２回測定されて得られたデータの平均値（飛距離II）が、下記の表４から７に示されている。
【０１１４】
［ショートアイアン（ＳＷ）でのショット］
上記スイングマシンに、サンドウェッジ（ＳＲＩスポーツ社の商品名「ＣＧ１５  クロムウェッジ、ロフト角：５８°」）を装着した。ヘッド速度が２１ｍ／ｓｅｃである条件でゴルフボールを打撃して、打撃直後のスピン速度を測定した。１２回測定されて得られたデータの平均値が、下記の表４から７に示されている。さらに、クラブフェイスとボールとに水を付着させてゴルフボールを打撃し、打撃直後のスピン速度を測定した。１２回測定されて得られたデータの平均値が、下記の表４から７に示されている。
【０１１５】
［打球感］
１０名のゴルファーにサンドウェッジにてゴルフボールを打撃させ、打球感を聞き取った。「打球感が良好」と答えたゴルファーの数に基づき、下記の格付けを行った。
Ａ：８人以上
Ｂ：６−７人
Ｃ：４−５人
Ｄ：３人以下
この結果が、下記の表４から７に示されている。
【０１１６】
【表１】
0005620261.tif 000002
【０１１７】
【表２】
0005620261.tif 000003
【０１１８】
【表３】
0005620261.tif 000004
【０１１９】
表３におけるポリウレタンの詳細は、以下の通りである。
ポリウレタン＃１
ＢＡＳＦジャパン社の商品名「エラストランＸＮＹ９７Ａ」
ポリオール成分：ポリテトラメチレンエーテルグリコール
ポリオール成分の数平均分子量：１８００
ポリウレタン＃２
熱可塑性ポリウレタンエラストマー
ポリオール成分：ポリテトラメチレンエーテルグリコール
ポリオール成分の数平均分子量：１５００
【０１２０】
【表４】
0005620261.tif 000005
【０１２１】
【表５】
0005620261.tif 000006
【０１２２】
【表６】
0005620261.tif 000007
【０１２３】
【表７】
0005620261.tif 000008
【０１２４】
表４から７に示されるように、実施例に係るゴルフボールは、諸性能に優れている。この評価結果から、本発明の優位性は明らかである。
【産業上の利用可能性】
【０１２５】
本発明に係るゴルフボールは、ゴルフ場でのプレーや、ドライビングレンジにおけるプラクティスに用いられうる。
【符号の説明】
【０１２６】
２・・・ゴルフボール
４・・・コア
６・・・中間層
８・・・カバー
１０・・・センター
１２・・・包囲層
１４・・・ディンプル
１６・・・ランド
【図１】
0005620261.tif 000009